(57)【特許請求の範囲】
【請求項１】
遠位端部と近位端部とを有する本体（ａ）と、前記本体の近位端部に塗布手段（ｂ）とを有し、前記塗布手段は歯科材料の重合に影響を与えるために、少なくとも部分的に、金属および化合物からなる群から選択される少なくとも１つの添加剤を含有する、歯科用マイクロアプリケーターにおいて、
前記塗布手段に、少なくとも部分的に、１０ｎｍ以下の粒度を有するナノ粒子状の白金が含浸されており、前記ナノ粒子状の白金は白金海綿であることを特徴とする前記アプリケーター。
【請求項２】
請求項１に記載のアプリケーターにおいて、前記本体は、不活性ポリマー製であり、前記本体は、ＰＥ、ＰＰ、ＨＤＰＥ、ＬＤＰＥ、多孔質発泡ポリプロピレン（ＰＥＰＰ）および／または発泡ポリプロピレン（ＥＰＰ）を含む熱可塑性ポリマー製であることを特徴とする前記アプリケーター。
【請求項３】
請求項１または２に記載のアプリケーターにおいて、前記本体の近位端部に備えられている塗布手段は、ａ）フィラメント、ブラシ、スポンジ、フロック、クシ、糸玉、刷毛、ヘラ、練板および多孔質体からなる群から選択される少なくとも１つを含むことを特徴とする前記アプリケーター。
【請求項４】
請求項１から３までのいずれか１項に記載のアプリケーターにおいて、前記アプリケーターは、さらに助剤、活性剤および／または少なくとも１つのさらなる添加剤を含有しており、前記助剤は、カルボン酸、カルボン酸の塩、緩衝剤、吸湿性化合物を含む、ならびに／または前記少なくとも１つのさらなる添加剤は、塩基または塩基放出化合物から選択されていることを特徴とする前記アプリケーター。
【請求項５】
（ｉ）遠位端部と近位端部とを有する本体を有し、前記本体の近位端部に塗布手段を備えた歯科用マイクロアプリケーターを、
（ｉｉ）歯科材料の重合に影響を与えるために、金属、金属含有化合物および有機金属化合物から選択される少なくとも１つの添加剤を含有する前記塗布手段と接触させる、歯科用マイクロアプリケーターを製造する方法において、
前記塗布手段に、少なくとも部分的に、１０ｎｍ以下の粒度を有するナノ粒子状の白金が含浸されており、前記ナノ粒子状の白金は白金海綿である前記方法。
【請求項６】
請求項５に記載の方法において、
（ｉｉ）前記少なくとも１つの添加剤は、懸濁液、分散液、ペースト、溶液または粉末状で存在している
ことを特徴とする前記方法。
【請求項７】
請求項５から６までのいずれか１項に記載の方法において、前記ナノ粒子状の添加剤は、触媒活性金属および塩基反応性金属化合物から選択される少なくとも１つの金属であることを特徴とする前記方法。
【請求項８】
請求項５から７までのいずれか１項に記載の方法において、前記金属は、懸濁液として存在しており、かつ前記懸濁液は、さらに助剤、活性剤および／またはさらなる添加剤を有しており、前記助剤は、少なくとも１つのカルボン酸、カルボン酸の塩、緩衝剤および／または塩基を含むことを特徴とする前記方法。
【請求項９】
請求項６から８までのいずれか１項に記載の方法において、前記金属は、懸濁液中に、該懸濁液の組成物全体を基準として１．０質量％から１．０・１０-8質量％の含有率で存在していることを特徴とする前記方法。
【請求項１０】
ａ）請求項１から４までのいずれか１項に記載の、または請求項５から９までのいずれか１項に記載の方法によって得られるアプリケーターと、ｂ）歯科用接着剤とを含むキット。
【請求項１１】
請求項１０に記載のキットにおいて、前記歯科用接着剤は、Ａ）分子中に酸基を有するラジカル重合性モノマー、Ｂ１）任意で光増感剤、および／または任意でＢ２）過酸化物、Ｃ）水と混合可能な溶媒、およびＤ）水を含むことを特徴とする前記キット。
【請求項１２】
請求項１０から１１までのいずれか１項に記載のキットにおいて、Ｅ）酸基を含まない少なくとも１つのラジカル重合性モノマーを含むことを特徴とする前記キット。
【請求項１３】
遠位端部と近位端部とを有する本体（ａ）と、前記近位端部に塗布手段（ｂ）とを有する歯科用マイクロアプリケーターにおける、金属、金属含有化合物および有機金属化合物から選択される少なくとも１つの添加剤の、歯科材料の重合であるラジカル重合に影響を与えるための使用において、ここで、前記塗布手段に設けられた前記少なくとも１つの添加剤は、重合性の歯科用接着剤と接触されており、かつ前記塗布手段に、少なくとも部分的に、１０ｎｍ以下の粒度を有するナノ粒子状の白金が含浸されており、前記ナノ粒子状の白金は白金海綿である、前記使用。
【請求項１４】
請求項１３に記載の使用において、前記塗布手段を用いて、重合性の歯科用接着剤は、歯面に塗布可能であることを特徴とする前記使用。
【発明の詳細な説明】
【技術分野】
【０００１】
本発明は、遠位端部と近位端部とを有している本体を備えた歯科用マイクロアプリケータであって、その近位端部における塗布手段には、歯科材料の重合に影響を及ぼすために、少なくとも部分的に、金属、金属含有化合物および有機金属化合物から選択される少なくとも１つの添加剤が備えられている歯科用マイクロアプリケーター、ならびにその製造方法、および前記アプリケーターと歯科用接着剤とを含むキットに関する。
【０００２】
歯に対する歯科材料の接着性を改善するために、ボンディング材およびプライマーの多様な組合せが公知である。比較的新しい世代の接着剤は、一成分系のセルフエッチング接着剤を含む。歯に対する良好な接着性を保証するためには、良好に湿潤可能な、広い接着面が準備されなければならない。接着剤自体は、接着性の低下をもたらす湿分と接触する可能性を最小限に抑えるために、流動性があり、良好な湿潤特性を有し、かつきわめて迅速に硬化するものでなければならない。
【０００３】
例えば、酸エッチング工程および後続の接着剤塗布工程を１つの工程に包括したセルフエッチング接着剤が公知である。酸含有接着剤系は、スミア層を溶解し、その下にある歯質を露出させるか、またはスミア層に接着剤の成分を浸透させるためにスミア層を溶解するにすぎない。同時に、硬歯質（Ｚａｈｎｈａｒｔｓｕｂｓｔａｎｚ）へのモノマーの浸透が行われる。エナメル質の場合、酸含有接着剤系によって、リン酸エッチングに似たエッチングパターンが作られる。浸透に必要な溶媒は、エアシリンジを用いて除去されて、接着剤が硬化もしくは放射線硬化される。
【０００４】
本発明の課題は、重合性歯科材料の硬化を改善もしくは促進することであった。同様に、歯科材料のせん断接着強度がさらに改善されることも望ましい。さらに本発明の課題は、重合、および好ましくはさらに硬化、および好ましくは歯質および／またはエナメル質への歯科材料の接着性を改善することができる手段およびキットを提供することであった。別の課題は、好ましくは使用者が、重合および好ましくは硬化を促進させるため、ならびに好ましくは歯への接着性を改善するために、さらなる作業工程を必要とすることがないことにあった。さらに、処理時間が有利に短縮されることが望ましい。
【０００５】
前記課題は、請求項１に記載の歯科用マイクロアプリケーター、アプリケーターを製造するための請求項１１に記載の方法、ならびにアプリケーターを含む請求項１９に記載のキット、同じく請求項２４に記載の本発明による使用によっても解決される。好ましい実施態様は、従属請求項に記載されていると共に、明細書に詳述されている。
【０００６】
本発明の課題は、好ましくは触媒活性白金を含む少なくとも１つの添加剤が備えられているマイクロアプリケーターによって解決され、アプリケーターは、好ましくは、白金海綿ならびに任意で少なくとも１つの別の添加剤、ならびに任意で少なくとも１つの助剤を含む。別の添加剤としては、エッチング工程後にセルフエッチングボンド（セルフエッチング接着剤と同義）のｐＨ値を高めることができる塩基性添加剤が有効的である。助剤としては、例えば崩壊剤（分解剤）または塗膜形成剤、例えばセルロース、微晶質セルロースを使用することができる。
【０００７】
本発明の対象は、遠位端部と近位端部とを備えた本体、特に縦長の棒状本体を有する歯科用マイクロアプリケーターであり、その近位端部には塗布手段があり、前記塗布手段は、少なくともその外側表面に、特に任意に内側表面に、少なくとも部分的に、重合に影響を与えるために、特に重合を促進させるために、および／または重合された歯科材料の耐化学薬品性を改善するために、金属、金属含有化合物および有機金属得化合物から選択される少なくとも１つの添加剤を含有する。ここで、ラジカル重合が影響を受ける、好ましくは促進される場合が特に好ましい。本発明によれば、歯科用接着剤、例えばセルフエッチング接着剤、特に少なくとも１つの酸基を有する歯科用モノマー、好ましくはｐＨ値が７未満、好ましくはｐＨ値が６から１まで、好ましくは５から１までの歯科用接着剤の重合が促進される。分子中に酸基を有するラジカル重合性モノマー（酸性成分とも呼ばれる）は、以下において詳細に開示されている通り、少なくとも１つ、好ましくは複数のエチレン基ならびに少なくとも１つのカルボン酸基、無水カルボン酸基、リン酸基および／またはスルホン酸基を有する重合性モノマーを含む。
【０００８】
歯科材料の接着性が改善される、および／または別の歯科材料との化学的相溶性が改善されるのが好ましい。好ましくは、アプリケーターは、前記の添加剤の混合物を有していてもよい。有利には、アプリケーターは、１〜１０種類まで、特に１種類、２種類、３種類、４種類、５種類、６種類、７種類、８種類、９種類または１０種類の異なる添加剤、それらの添加剤の混合物、活性剤および／または助剤を有している。
【０００９】
白金、好ましくは粉末状の白金が備えられている特に好ましいマイクロアプリケーターを使用して、接着値の改善を実証することができた。アプリケーターを製造するために、市販のアプリケーターをナノ白金水性懸濁液で処理して乾燥した。このように処理したアプリケーターを使用して、Ｈｅｒａｅｕｓ  ｉＢＯＮＤ（登録商標）Ｓｅｌｆ  Ｅｔｃｈと組み合わせて歯表面を前処理する場合に良好な効果を実証することができた。ｉＢＯＮＤ（登録商標）Ｓｅｌｆ  Ｅｔｃｈと市販のアプリケーター（白金処理なし）を使用する対照試験と比べて、エナメル質では、白金で処理したアプリケーターを使用する場合に統計的に著しくより高いせん断接着結果が得られた。エナメル質でのせん断接着結果は、このアプリケーターを用いて１０％から２０％向上することができた。したがって、総じて達成された接着性は、これまで達成不可能であった範囲でさらに改善することができた。
【００１０】
特に好ましくは、アプリケーターまたは塗布手段は、特にその外側表面に、および／または少なくとも１つの内側表面に、少なくとも部分的にナノ粒子状の白金が含浸されている。さらに好ましくは、ナノ粒子状の白金の粒度は１０ｎｍ以下であり、特にナノ粒子状の白金は、白金海綿である。特に好ましい白金の粒度は、５０ｎｍ以下、１０ｎｍ以下、７ｎｍ、およそ５ｎｍ±２ｎｍの粒子を含む。白金の純度は、好ましくは白金の含有率の９０質量％以上、特に９５質量％以上、９８質量％以上、９９質量％以上、９９．５質量％以上、さらに好ましくは９９．７質量％以上、９９．８質量％以上、９９．９質量％以上である。
【００１１】
好ましい代替案によれば、第一の添加剤に加えて、少なくとも１つの別の添加剤、特に活性剤を含有するアプリケーターを準備する。ここで、白金およびスルフィン酸の塩、特にトルエンスルフィン酸のアルカリ金属塩との組合せは、アプリケーターにおける添加剤の好ましい組合せである。この組み合わせによって、貯蔵性のない化合物または歯科組成物と相溶性のない化合物の塗布を、ワンステップアプリケーションで塗布することができる。
【００１２】
このようにしてアプリケーターに白金を含浸させた。そうして得られた、乾燥したアプリケーターを使用して、ｉＢＯＮＤ（登録商標）Ｓｅｌｆ  Ｅｔｃｈを歯に、特に歯の窩洞に、特に好ましくはう蝕処理と関連する歯の窩洞に塗布した。対照として、未処理のアプリケーターを使用して塗布されたｉＢＯＮＤ（登録商標）の試料を用いる。エナメル質におけるせん断接着強度は、白金を含むアプリケーターの場合、添加剤を含まないアプリケーターで得られた値と比べて１０％から２０％改善されたせん断接着強度を示した。本発明によるアプリケーターによれば、使用者による使用法を変更しなくても、歯科材料の接着性をさらに改善することができる。
【００１３】
せん断接着強度の改善に関連する添加剤の好影響は濃度に依存しているが、これは触媒系の場合にはよくあることである。ｉＢＯＮＤ（登録商標）Ｓｅｌｆ  Ｅｔｃｈは、すでに市販のアプリケーターを使用する、歯質におけるせん断接着試験で、とりわけ硬歯質において凝集破壊を引き起こすため、添加剤が備えられたアプリケーターによるさらなる接着性の改善は、この手法によって方法的に証明することはできない。歯質におけるｉＢＯＮＤ  Ｓｅｌｆ  Ｅｔｃｈの基準値はすでに、手法としてせん断接着性が適している範囲の上限にある。
【００１４】
本発明の好ましい実施態様によれば、少なくとも１つの添加剤は１００ｎｍ以下、特に１ｎｍ以上の粒度を有している。それとは別に、またはそれに加えて、少なくとも１つの添加剤はナノ粒子状で存在しており、特に５００ｎｍ以下１ｎｍ以上、好ましくは２５０ｎｍ以下５ｎｍまで、特に好ましくは１００ｎｍ以下５ｎｍまでの粒度を有している。少なくとも１つの添加剤は、少なくとも１つのナノ粒子状の金属および／または少なくとも１つの金属含有化合物であることが有利であり、好ましくは添加剤はアルカリ性成分を含み、その際にその粒度は好ましくは１００ｎｍ以下、例えば１００ｎｍから１ｎｍまでである。
【００１５】
１つの実施態様によれば、マイクロアプリケーターは、遠位端部および近位端部を備えた本体を有していてよく、その近位端部には塗布手段が設けられており、好ましくは遠位端部にグリップ構成部材またはグリップ端部が設けられている。
【００１６】
好ましいアプリケーターは、好ましくは、ポリマー、特に、好ましくは歯科材料、例えばセルフエッチング接着剤に不活性の不活性ポリマー製であり、特にアプリケーターの本体は、これらのポリマー製である。好ましいポリマーは、熱可塑性ポリマー、特にＰＥ、ＰＰ、ＨＤＰＥ、ＬＤＰＥ、多孔質発泡ポリプロピレン（ＰＥＰＰ）および／または発泡ポリプロピレン（ＥＰＰ）を含む熱可塑性ポリマーを含む。アプリケーターは、可撓性があり、好ましくは不活性の材料製であるのが好ましく、この材料は、さらに好ましくは歯科材料により良好に湿潤可能なものである。
【００１７】
相応して、アプリケーターが本体の近位端部に少なくともａ）フィラメント、ブラシ、海綿、フロック（Ｂｅｆｌｏｃｋｕｎｇ）、クシ、糸玉（Ｋｎａｅｕｌ）、刷毛、ヘラ、練板（Ｍｉｓｃｈｐａｄ）、テキスタイル材料および／または多孔質手段から選択されている塗布手段を有している場合が好ましく、特に、多孔質手段において添加剤は、歯科重合性組成物との接触時に放出されるように挿入または埋め込まれて存在していてよい。有利なアプリケーターは、熱可塑性ポリマーおよび／または溶媒に対して化学的に安定したポリマー製のものである。好ましい塗布手段は、多数のフィラメントを有するものである。アプリケーターは、棒状で中実な本体を有しており、特にアプリケーターの本体は、内部空隙を有していないことが好ましいことがある。さらに好ましくは本体は、少なくとも部分的に円筒状で中実である、および／または円錐形で中実である。本発明によれば、アプリケーターは、遠位端部および近位端部を備えた本体を有するマイクロアプリケーターであり、その近位端部には塗布手段が設けられており、好ましくは遠位端部にグリップ構成部材またはグリップ端部が設けられており、アプリケーターの本体は棒状で中実である。
【００１８】
特に好ましい実施態様によれば、アプリケーターの塗布手段には、少なくとも１つの触媒活性金属または少なくとも１つの触媒活性有機金属化合物が備えられている。好ましくは金属は、白金族の金属から選択されている。特に好ましくは、少なくとも１つの触媒活性金属または少なくとも１つの触媒活性有機金属化合物は、鉄、コバルト、ニッケル、ルテニウム、ロジウム、パラジウム、オスミウム、イリジウム、白金、銀、銅、スズおよび亜鉛および前記の金属の錯体から選択される有機金属化合物である。
【００１９】
同じく本発明によれば、アプリケーターは、アルカリ金属塩、アルカリ土類金属塩から選択される少なくとも１つの金属含有化合物、例えば無機塩、アルカリ金属水酸化物、アルカリ土類金属水酸化物、有機アルカリ金属塩、有機アルカリ土類金属塩、塩基性金属酸化物、塩基形成成分（Ｂａｓｅｎｂｉｌｄｎｅｒ）、例えば酸化アルミニウム、酸化亜鉛、酸化銅など、および金属を含む緩衝剤（Ｐｕｆｆｅｒ）から選択される少なくとも１つの添加剤またはそれらの添加剤の混合物を含有していてよい。さらなる例は、Ｃａ（ＯＨ）2、ナノＨＡＰ、ＮａＯＨを含む。塩基性添加剤によりｐＨ値を上昇させることができ、有利にはｐＨ値を０．２、０．５または１．０以上上昇させることができ、特に酸性の歯科材料とともに使用する場合には中和が好ましい。
【００２０】
以下の化合物は、それらがアプリケーター上に析出されている場合は助剤とみなされる：カルボン酸、カルボン酸の塩、果実酸、緩衝剤および／または塩基。これらの化合物は、アプリケーターを製造するための懸濁液を安定させる効果があり、アプリケーターに含浸させることができる。アプリケーターによって導入された化合物は、セルフエッチング歯科材料において緩衝剤として作用することができる。
【００２１】
同じく本発明の対象は、アルカリ金属水酸化物、アルカリ土類金属水酸化物、中性塩基、アニオン性塩基、カチオン性塩基、金属酸化物、塩基形成成分、例えばＣａＯ、炭酸水素ナトリウム、水酸化アルミニウムを含む金属、金属含有化合物および有機金属化合物から選択される塩基、塩基放出化合物を含む少なくとも１つの添加剤またはこれらの添加剤の混合物を有するアプリケーター、または有機塩基および／もしくはアンモニアを含む少なくとも１つの別の添加剤を有するアプリケーターである。
【００２２】
緩衝剤は、特に酢酸アセテート緩衝剤（ｐＨ３．７から５．７まで）、リン酸緩衝剤（ｐＨ５．４から８．０まで）、アンモニア緩衝剤（ｐＨ８．２から１０．２まで）、クエン酸緩衝剤、ＴＲＩＳ：トリス（ヒドロキシメチル）アミノメタン（ｐＨ７．２から９．０まで）、ＨＥＰＥＳ：４−（２−ヒドロキシエチル）−１−ピペラジンエタンスルホン酸（ｐＨ６．８から８．２まで）、ＨＥＰＰＳ：４−（２−ヒドロキシエチル）ピペラジン−１−プロパンスルホン酸（ｐＨ７．３から８．７まで）、ＭＥＳ：２−（Ｎ−モルホリノ）エタンスルホン酸（ｐＨ５．２から６．７まで）、Ｍｉｃｈａｅｌｉｓによるバルビタールアセテート緩衝剤（ｐＨ２．６から９．２まで）、または乳酸緩衝剤系から選択されていてよい。
【００２３】
アプリケーターに塗布されていてよい、活性剤または別の添加剤として用いられる化合物は、以下の化合物または混合物を含んでいてよい：芳香族有機酸および／もしくはその塩、例えば有機スルフィン酸および／もしくはその塩、またはバルビツール酸および／もしくはその誘導体。有機スルフィン酸またはその塩は、スルフィン酸または慣用のスルフィン酸のアルカリ金属塩、アルカリ土類金属塩、アミン塩またはアンモニウム塩である。アルカリ金属塩として、リチウム塩、ナトリウム塩、カリウム塩などが選択されてよい。アルカリ土類金属塩として、マグネシウム塩、カルシウム塩、ストロンチウム塩またはバリウム塩などが選択されてよい。アミン塩として、第一級アミン塩、例えばメチルアミン、エチルアミン、プロピルアミン、ブチルアミン、アニリン、トルイジン、フェニレンジアミンまたはキシレンジアミンが考慮され、第二級アミン塩として、例えばジメチルアミン、ジエチルアミン、ジプロピルアミン、ジブチルアミン、ピペリジン、Ｎ−メチルアニリン、Ｎ−エチルアニリン、ジフェニルアミンまたはＮ−メチルトルイジンが考慮されるか、または第三級アミンは、例えばトリメチルアミン、トリエチルアミン、ピリジン、Ｎ，Ｎ−ジメチルアニリン、Ｎ，Ｎ−ジ（ヒドロキシエチル）アニリン、Ｎ，Ｎ−ジエチルアミン、Ｎ，Ｎ−ジメチルトルイジン、Ｎ，Ｎ−ジエチルトルイジンまたはＮ，Ｎ−（ヒドロキシエチル）トルイジンである。一般的なアンモニウム塩は、アンモニウム塩、テトラメチルアンモニウム塩、テトラエチルアンモニウム塩、テトラプロピルアンモニウム塩またはトリメチルベンジルアンモニウム塩を含む。
【００２４】
有機スルフィン酸の好ましい例は、アルカンスルフィン酸を含み、例えば、エタンスルフィン酸、プロパンスルフィン酸、ヘキサンスルフィン酸、オクタンスルフィン酸、デカンスルフィン酸およびドデカンスルフィン酸、脂環式スルフィン酸、例えばシクロヘキサンスルフィン酸である。
【００２５】
活性剤は、以下の芳香族有機酸および／または塩から選択されていてよく、キットにおいては芳香族有機酸および／またはその塩、例えば有機スルフィン酸および／またはその塩、またはバルビツール酸および／またはその誘導体から選択されていてよい。スルフィン酸の塩として、前記のアルカリ金属塩またはアルカリ土類金属塩、アミン塩ならびにアンモニウム塩が考慮される。
【００２６】
有利なスルフィン酸は、有機スルフィン酸としてアルカンスルフィン酸、例えばエタンスルフィン酸、プロパンスルフィン酸、ヘキサンスルフィン酸、オクタンスルフィン酸、デカンスルフィン酸およびドデカンスルフィン酸、脂環式スルフィン酸、例えばシクロヘキサンスルフィン酸およびシクロオクタンスルフィン酸、ならびに芳香族スルフィン酸、例えばベンゼンスルフィン酸、ｏ−トルエンスルフィン酸、ｐ−トルエンスルフィン酸、エチルベンゼンスルフィン酸、デシルベンゼンスルフィン酸、ドデシルベンゼンスルフィン酸、クロロベンゼンスルフィン酸およびナフタリンスルフィン酸を含む。
【００２７】
有機スルフィン酸エステルの好ましい例は、ベンゼンスルフィン酸リチウム、ベンゼンスルフィン酸ナトリウム、ベンゼンスルフィン酸カリウム、ベンゼンスルフィン酸マグネシウム、ベンゼンスルフィン酸カルシウム、ベンゼンスルフィン酸ストロンチウム、ベンゼンスルフィン酸バリウム、ベンゼンスルフィン酸ブチルアミン、ベンゼンスルフィン酸アニリン、ベンゼンスルフィン酸トルイジン、ベンゼンスルフィン酸フェニレンジアミン、ベンゼンスルフィン酸ジエチルアミン、ベンゼンスルフィン酸ジフェニルアミン、ベンゼンスルフィン酸トリエチルアミン、ベンゼンスルフィン酸アンモニウム、ベンゼンスルフィン酸テトラメチルアンモニウムおよびベンゼンスルフィン酸トリメチルベンジルアンモニウムを含む。さらに、好ましくは、ｏ−トルエンスルフィン酸リチウム、ｏ−トルエンスルフィン酸ナトリウム、ｏ−トルエンスルフィン酸カリウム、ｏ−トルエンスルフィン酸カルシウム、ｏ−トルエンスルフィン酸シクロヘキシルアミン、ｏ−トルエンスルフィン酸アニリン、ｏ−トルエンスルフィン酸アンモニウム、ｏ−トルエンスルフィン酸テトラエチルアンモニウム、ｐ−トルエンスルフィン酸リチウム、ｐ−トルエンスルフィン酸ナトリウム、ｐ−トルエンスルフィン酸カリウム、ｐ−トルエンスルフィン酸、ｐ−トルエンスルフィン酸バリウム、ｐ−トルエンスルフィン酸エチルアミン、ｐ−トルエンスルフィン酸トルイジン、ｐ−トルエンスルフィン酸−Ｎ−メチルアニリン、ｐ−トルエンスルフィン酸ピリジン、ｐ−トルエンスルフィン酸アンモニウム、ｐ−トルエンスルフィン酸テトラメチルアンモニウム、ナフタリンスルフィン酸ナトリウム、ナフタリンスルフィン酸ストロンチウム、ナフタリンスルフィン酸トリエチルアミン、ナフタリンスルフィン酸−Ｎ−メチルトルイジン、ナフタリンスルフィン酸アンモニウム、ナフタリンスルフィン酸トリメチルベンジルアンモニウムなどが、有機スルフィン酸エステルとして考慮される。トルエンスルフィン酸ナトリウムが特に好ましい。
【００２８】
同様に、少なくとも１つの活性剤は、バルビツール酸誘導体から選択されていてもよく、キットにおいてはバルビツール酸誘導体から選択されていてよい。バルビツール酸誘導体は、有利には１，３，５−トリメチルバルビツール酸、１，３，５−トリエチルバルビツール酸、１，３−ジメチル−５−エチルバルビツール酸、１，５−ジメチルバルビツール酸、１−メチル−５−エチルバルビツール酸、１−メチル−５−プロピルバルビツール酸、５−エチルバルビツール酸、５−プロピルバルビツール酸、５−ブチルバルビツール酸、５−メチル−１−ブチルバルビツール酸、１−ベンジル−５−フェニルバルビツール酸、１−シクロヘキシル−５−エチルバルビツール酸またはそのアルカリ金属塩から選択されている。バルビツール酸誘導体の好ましい濃度は、歯科付着剤の組成物全体を基準として０．１質量％から１０質量％までである。
【００２９】
前記の活性剤、例えば芳香族有機酸またはバルビツール酸誘導体は、好ましくは単独で中性またはアルカリ性条件下に溶解する。アプリケーターの含浸は、浸漬法、噴霧法ならびに当業者に公知の別の方法を用いて行うことができる。粘着性粉末の噴霧も可能である。用途に応じて、前記の少なくとも１つの添加剤は、その放出時間に影響を及ぼす別の助剤と共に塗布することができる。これは、遅延または促進であってよく、たとえば分解剤を使用することによるものであってもよい。
【００３０】
さらに、または代替的に、アプリケーター上で準備することができる同様に好適な別の添加剤は、助剤、活性剤および／または少なくとも１つの別の添加剤を含んでおり、ここで、助剤は、カルボン酸、カルボン酸の塩、果実酸、緩衝剤、吸湿性化合物、特に吸湿性塩、例えば（ＣａＣｌ2）を含む、および／または少なくとも１つの別の添加剤は、塩基および塩基放出化合物から選択されるものである。
【００３１】
アプリケーターは、添加剤の安定性に応じて、個別に、またはまとめて、気密に、かつ／または遮光して包装される。好ましくは、アプリケーターは、遮光および／または気密シートにブリスターパック等で包装される。
【００３２】
同様に、本発明の対象は、歯科用マイクロアプリケーターの製造方法、ならびにこの方法によって得られるアプリケーター、特に
（ｉ）遠位端部と近位端部とを有し、その近位端部に塗布手段を備えた本体を有する歯科用マイクロアプリケーターを、
（ｉｉ）歯科材料の接着性に影響を及ぼすために、金属、金属含有化合物および有機金属化合物から選択される少なくとも１つの添加剤を有する塗布手段と接触させる
ことによって前記のアプリケーターを製造する方法である。
【００３３】
有利には（ｉｉ）において、少なくとも１つの添加剤は、懸濁液、分散液、ペースト、溶液、噴霧乾燥物として提供されるか、または少なくとも１つの添加剤は、粉末状で提供される。
【００３４】
さらに、工程（ｉｉ）においてナノ粒子状の添加剤と塗布手段とを接触させる場合が好ましい。ここで、添加剤が、特に金属添加剤、特に好ましくは白金、好ましくは５００ｎｍ以下１ｎｍ以上、好ましくは２５０ｎｍ以下５ｎｍまで、特に好ましくは１００ｎｍ以下５ｎｍまで、または５０ｎｍから２ｎｍまでの粒度を有する白金である場合が好ましい。有利には、少なくとも１つのナノ粒子状の金属および／または少なくとも１つのナノ粒子状の金属を含む化合物が準備される。好ましくはアルカリ性成分、特に１００ｎｍ以下の粒度を有するアルカリ性成分を使用することができる。前記の通り、少なくとも１つの添加剤、好ましくは、特に懸濁液として存在している１００ｎｍ以下の粒度を有する添加剤を接触させる。本発明による方法では代替的に、添加剤は、溶液として、例えば水溶液として、または溶媒／水の混合物として使用することができる。特に好ましくは、本発明による方法では、（ｉｉ）において、懸濁液中のナノ粒子状の金属を使用する。
【００３５】
特に好ましい変法によれば、懸濁液中で、懸濁液の組成全体を基準として１．０質量％から１．０・１０-8質量％、特に１．０・１０-1質量％から１．０・１０-6質量％まで、好ましくは１．０・１０-3質量％から１．０・１０-5質量％まで、特に好ましくは１．０・１０-3質量％から２．５・１０-4質量％まで、本発明によれば、１．０・１０-3質量％から２．２・１０-3質量％までの含有率を有する金属が使用される。
【００３６】
本発明によれば、アプリケーターを製造する方法において、好ましくは（ｉｉ）塗布手段を備えたアプリケーターを、アルカリ金属塩、アルカリ土類金属塩、アルカリ金属の無機塩、アルカリ土類金属の無機塩、特にアルカリ金属水酸化物、アルカリ土類金属水酸化物、有機アルカリ金属塩、有機アルカリ土類金属塩、塩基性金属酸化物、塩基形成成分および金属を含む緩衝剤から選択される少なくとも１つの金属含有化合物を含む少なくとも１つの添加剤と接触させる。
【００３７】
含浸されたアプリケーターは、乾燥されるのが好ましい。
【００３８】
同様に、本発明の対象は、ａ）前記の、または本発明による方法により得られるアプリケーターと、ｂ）歯科用接着剤、特に重合性歯科用接着剤を含むキットである。このキットは、好ましくは、ａ）歯科材料の接着性に影響を与えるために、金属、金属含有化合物および有機金属化合物から選択される少なくとも１つの添加剤、特に少なくとも白金、特に白金海綿を含むアプリケーターを含む。好ましくは、キットに含まれるアプリケーターは、さらなる添加剤、例えば活性剤、例えばスルフィン酸またはスルフィン酸の塩および／または塩基を有している。本発明による接着剤は、好ましくはセルフエッチング歯科用接着剤である。
【００３９】
好ましくは、歯科用接着剤は、少なくとも１つのＡ）分子中に酸基を有するラジカル重合性モノマー、Ｂ１）任意で光増感剤、および／または任意でＢ２）過酸化物、Ｃ）水と混合可能な溶媒、例えばアルコール、ケトン、エステル、ケタール、イソプロピリデングリセリン、エタノール、好ましくはアセトン、ならびにＤ）水を含む。
【００４０】
さらに、キットは、Ｅ）好ましくは水に不溶性であるか、または難溶性である（Ｈ2Ｏ  １００ｍｌあたり２ｇ未満）、酸基を含まない少なくとも１つのラジカル重合性モノマーを含む。
【００４１】
Ａ）の分子中に酸基を有するラジカル重合性モノマーは、酸性成分とも呼ばれ、少なくとも１つ、好ましくは複数のエチレン基ならびに少なくとも１つのカルボン酸基、無水カルボン酸基、リン酸基および／またはスルホン酸基を有する重合性モノマーを含む。
【００４２】
分子中にカルボン酸基または無水カルボン酸基を有する単官能性重合性モノマーは、モノカルボン酸、ジカルボン酸、トリカルボン酸、テトラカルボン酸、ポリカルボン酸、およびその無水物から選択されていてよい。好ましい化合物は、カルボン酸および／または無水物であってよく、例えば、マレイン酸、ｐ−ビニル安息香酸、１１−（メタ）アクリロイルオキシ−１，１−ウンデカンジカルボン酸（ＭＡＣ−１０）、１，４−ジ（メタ）アクリロイルオキシエチルピロメリット酸、６−（メタ）アクリロイルオキシエチルナフタレン−１，２，６−トリカルボン酸、４−（メタ）アクリロイルオキシメチルトリメリット酸およびその無水物、４−（メタ）アクリロイルオキシエチルトリメリット酸およびその無水物、４−（メタ）アクリロイルオキシブチルトリメリット酸およびその無水物、４−［２−ヒドロキシ−３−（メタ）アクリロイルオキシ］ブチルトリメリット酸およびその無水物、２，３−ビス（３，４−ジカルボキシベンゾイルオキシ）プロピル（メタ）アクリレ−ト、２−（メタ）アクリロイルオキシ安息香酸、３−（メタ）アクリロイルオキシ安息香酸、または４−（メタ）アクリロイルオキシ安息香酸、Ｎ−Ｏ−ジ（メタ）アクリロイルオキシチロシン、Ｏ−（メタ）アクリロイルオキシチロシン、Ｎ−（メタ）アクリロイルオキシチロシン、Ｎ−（メタ）アクリロイルオキシフェニルアラニン、Ｎ−（メタ）アクリロイル−ｐ−アミン−安息香酸、Ｎ−（メタ）アクリロイル−Ｏ−アミン安息香酸、グリシジル（メタ）アクリレートとＮ−フェニルグリシンまたはＮ−トリルグリシンとの付加物、４−［（２−ヒドロキシ−３−（メタ）アクリロイルオキシプロピル）アミノ］フタル酸、３−［Ｎ−メチル−Ｎ−（２−ヒドロキシ−３−（メタ）アクリロイルオキシプロピル）アミノ］フタル酸または４−［Ｎ−メチル−Ｎ−（２−ヒドロキシ−３−（メタ）アクリロイルオキシプロピル）アミノ］フタル酸、（メタ）アクリロイルアミノサリチル酸および（メタ）アクリロイルオキシサリチル酸であってよい。好ましくは、１１−（メタ）アクリロイルオキシ−１，１−ウンデカンジカルボン酸（ＭＡＣ−１０）および４−メタクリロリルオキシエチルトリメリット酸（４−ＭＥＴ）またはその無水物（４−ＭＥＴＡ）である。成分（Ａ）として使用可能である、分子中に少なくとも２つのカルボキシル基を有する多官能性重合性モノマーは、ジカルボン酸、トリカルボン酸、テトラカルボン酸およびその誘導体を含んでいてよく、例えば２−ヒドロキシエチル−（メタ）アクリレートとピロメリット二無水物（ＰＭＤＭ）とからの付加生成物、２モルのヒドロキシエチル（メタ）アクリレートと１モルの無水マレイン酸または３，３’，４，４’−ベンゾフェノンテトラカルボン酸二無水物（ＢＴＤＡ）または３，３’，４，４’−ビフェニルテトラカルボン酸二無水物との付加反応生成物、および２−（３，４−ジカルボキシベンゾイルオキシ）１，３−ジ（メタ）アクリロイルオキシプロパンである。
【００４３】
分子中に少なくとの１つのリン酸基を有する重合性モノマーは、例えば２−（メタ）アクリロイルオキシエチル酸ホスフェート、２−（メタ）アクリロイルオキシプロピル酸ホスフェートおよび３−（メタ）アクリロイルオキシプロピル酸ホスフェート、４−（メタ）アクリロイルオキシブチル酸ホスフェート、６−（メタ）アクリロイルオキシヘキシル酸ホスフェート、８−（メタ）アクリロイルオキシオクチル酸ホスフェート、１０−（メタ）アクリロイルオキシデシル酸ホスフェート、１２−（メタ）アクリロイルオキシドデシル酸ホスフェート、ビス｛２−（メタ）アクリロイルオキシエチル｝酸ホスフェート、ビス｛２−（メタ）アクリロイルオキシプロピル｝酸ホスフェートまたはビス｛３−（メタ）アクリロイルオキシプロピル｝酸ホスフェート、２−（メタ）アクリロイルオキシエチルフェニル酸ホスフェート、２−（メタ）アクリロイルオキシエチル−ｐ−メトキシフェニル酸ホスフェートなどを含む。これらの化合物中のリン酸は、チオリン酸基で置換されていてよい。
【００４４】
前記のモノマーのうち、以下の２−（メタ）アクリロイルオキシエチルフェニル酸ホスフェートおよび１０−（メタ）アクリロイルオキシデシル酸ホスフェートが好ましい。リン酸基を有するモノマーは、単独で使用するか、または組み合わせて使用してもよい。
【００４５】
分子中にスルホン酸基を有する重合性モノマーは、２−スルホエチル（メタ）アクリレート、２−スルホ−１−プロピル（メタ）アクリレートまたは１−スルホ−１−プロピル（メタ）アクリレートまたは２−スルホ−２−プロピル（メタ）アクリレートまたは１−スルホ−２−プロピル（メタ）アクリレート、１−スルホ−２−ブチル（メタ）アクリレートまたは３−スルホ−２−ブチル（メタ）アクリレート、３−ブロモ−２−スルホ−２−プロピル（メタ）アクリレート、３−メトキシ−１−スルホ−２−プロピル（メタ）アクリレート、１，１−ジメチル−２−スルホエチル（メタ）アクリルアミドおよび２−メチル−２−（メタ）アクリルアミドプロパンスルホン酸を含んでいてよく、好ましくは、２−メチル−２−（メタ）アクリルアミドプロパンスルホン酸である。
【００４６】
重合性モノマーＡ）は、塩として、例えば一価または多価金属塩またはアンモニウム塩として存在している酸基を含んでよい。しかしモノマーＡ）は、別の酸性化合物とともに使用され、別の酸性化合物と接触する場合には、酸として作用する場合が好ましい。上記の成分（Ａ）は、単独で使用するか、または相互に組み合わせて使用してもよい。
【００４７】
好ましい成分Ｂ１）および／またはＢ２）は、Ｂ１）として任意で光増感剤を含む、および／または任意でＢ２）過酸化物を含む。
【００４８】
好ましい成分（Ｂ１）は、α−ケトカルボニル化合物またはアシルホスフィンオキシド化合物を含む。具体的には、α−ジケトン、α−ケトアルデヒド、α−ケトカルボキシル酸、α−ケトカルボキシレートが好ましい。具体的に、α−ジケトン、例えばジアセチル、２，３−ペンタジオン、２，３−ヘキサジオン、ベンジル、４，４’−ジメトキシベンジル、４，４’−ジエトキシベンジル、４，４’−オキシベンジル、４，４’−ジクロロベンジル、４−ニトロベンジル、α−ナフチル、カンファーキノン、カンファーキノンスルホン酸、カンファーキノンカルボン酸、および１，２−シクロヘキサンジオン、α−ケトアルデヒド、例えばメチルグリオキサールおよびフェニルグリオキサールなど、例えばピルビン酸、ベンゾイルギ酸、フェニルピルビン酸、ピルビン酸メチル、ベンゾイルギ酸エチル、フェニルピルビン酸メチルおよびフェニルピルビン酸ブチルが好ましい。α−ジケトンがその安定性に基づいて特に好ましく、ならびにジアセチル、ベンジルおよびカンファーキノンが特に好ましい。
【００４９】
さらに、成分Ｂ１）は、ベンゾイルジメトキシホスフィンオキシド、ベンゾイルエトキシフェニルホスフィンオキシド、２−メチルベンゾイルジフェニルホスフィンオキシド、２，４，６−トリメチルベンゾイルジフェニルホスフィンオキシドならびにそれらの誘導体を含む。あらゆる光活性化合物は、単独で、または混合物として使用することができる。
【００５０】
過酸化物Ｂ２）として、化合物、例えばジアセチルジペルオキシド、ジプロピルペルオキシド、ジブチルペルオキシド、ジカプリルペルオキシド、ジラウリルペルオキシド、ベンソイルペルオキシド（ＢＰＯ）、ｐ，ｐ’−ジクロロベンゾイルペルオキシド、ｐ，ｐ’−ジメトキシベンゾイルペルオキシド、ｐ，ｐ’−ジメチルベンゾイルペルオキシド、およびｐ，ｐ’−ジニトロジベンゾイルペルオキシドおよび無機過酸化物、例えば過硫酸アンモニウム、過硫酸カリウム、塩素酸カリウム、臭素酸カリウムおよび過リン酸カリウムを使用することができる。ＢＰＯが好ましい。
【００５１】
成分Ｃ）として、水と混合可能な溶媒、好ましくはアルコール、ケトン、エステル、ケタール、イソプロピリデングリセリン、例えばエタノールを使用することができるが、アセトンが好ましい。
【００５２】
本発明による成分（Ｃ）は、水溶性の有機溶媒である。この溶媒は、上記の成分それぞれを均一に溶解または分散させるために用いられ、溶媒は、前記成分に対して不活性であり、有利には揮発性であることが望ましい。高級アルコール、例えばエチレングリコール、プロピレングリコールおよびグリセリンを使用することもできる。
【００５３】
成分Ｅ）は、好ましくは、特に水に不溶性であるか、または難溶性である、酸基を含まない少なくとも１つのラジカル重合性モノマーを含む。成分（Ａ）とは異なる、酸基を含まない好ましいラジカル重合性モノマーは、芳香族ビニル化合物、例えばスチレンおよびジビニルベンゼン、ビニルエステル、例えば酢酸ビニル、（メタ）アクリル酸の脂肪族エステル、例えばメチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、ネオペンチルグリコールジ（メタ）アクリレートおよびトリメチロールプロパントリ（メタ）アクリレート、芳香族エステル、例えばフェニル（メタ）アクリレート、芳香族（メタ）アクリレート、例えば２−ヒドロキシ−３−フェノキシプロピル（メタ）アクリレート、１モルのビスフェノールＡと２モルのグリシジル（メタ）アクリレートとの付加物（ビス−ＧＭＡ）、ビスフェノールＡとグリシジルエーテルとの付加重合体１モルと、２モルの（メタ）アクリル酸との縮合物、およびビスフェノールＡとエチレンオキシドとの付加物１モルと、２モルの（メタ）アクリル酸との縮合物（エチレンオキシドの付加鎖の数、ｍ＋ｎ＝２，６）、ウレタン含有メタクリレート、例えば２−（メタ）アクリロイルオキシエチルイソシアネート、および２モルのヒドロキシエチル（メタ）アクリレートと１モルの２，２，４−（または２，４，４−）トリメチル−１，６−ヘキサメチレンジイソシアネートとの付加物（ＵＤＭＡ）、脂肪族（メタ）アクリル酸エステル、例えば１，６−ヘキサメチレンジメタクリレート（１，６−ＨＸ）、ネオペンチルグルコールジ（メタ）アクリレート、およびトリメチロールプロパントリ（メタ）アクリレート、ポリエチレングリコールジ（メタ）アクリレート（鎖長ｎ＝６未満）、例えばエチレングリコールジ（メタ）アクリレート、ジエチレングリコールジ（メタ）アクリレート、およびトリエチレングリコールジ（メタ）アクリレート、ならびにポリプロピレングリコールジ（メタ）アクリレート（鎖の数ｎ＝１２以下）、例えばプロピレングリコールジ（メタ）アクリレート、ジプロピレングリコールジ（メタ）アクリレート、トリプロピレングリコールジ（メタ）アクリレートおよびナノプロピレングリコールジ（メタ）アクリレートを含む。本発明による成分Ｅ）は、メチルメタクリレート、エチレンメタクリレート、プロピルメタクリレート、ブチルメタクリレート、ｎ−ヘキシルメタクリレート、２−フェノキシエチルメタクリレート、イソボルニルメタクリレート、イソデシルメタクリレート、ポリプロピレングリコールモノメタクリレート、テトラヒドロフリルメタクリレート、ポリプロピレングリコールモノメタクリレート、メチルアクリエート、エチレンアクリレート、プロピルアクリレート、ブチルアクリレート、ｎ−ヘキシルアクリレート、２−フェノキシエチルメタクリレート、イソボルニルアクリレート、イソデシルアクリレート、ポリプロピレングリコールモノアクリレート、テトラヒドロフリルアクリレート、ポリプロピレングリコールモノアクリレート、ヒドロキシエチルアクリレート、ヒドロキシプロピルアクリレート、ヒドロキシエチルメタクリレート、ヒドロキシプロピルメタクリレート、またはその混合物から選択される少なくとも１つの（メタ）アクリレート基を含むモノマーを含むか、または少なくとも１つの架橋剤を含む。一般的な架橋剤は、ＢＤＭＡ、１，４−ブタンジオールジメタクリレート（１，４−ＢＤＭＡ）またはペンタエリトリトールテトラアクリレート、ウレタンジメタクリレート（ＵＤＭＡ）、ビス−ＧＭＡ−モノマー（ビスフェニルＡ−グリシジルメタクリレート）である。希釈剤（希液性アクリレート、例えばトリエチレングリコールジメタクリレート（ＴＥＧＤＭＡ）およびジエチレングリコールジメタクリレート（ＤＥＧＭＡ）など）の使用。
【００５４】
少なくとも２つの（メタ）アクリレート基を有する好ましい（メタ）アクリレートは、エタンジオールジメタクリレート、テトラエチレングリコールジメタクリレート、ジエチレングリコールジメタクリレート、エチレングリコールジメタクリレート、ポリエチレングリコールジメタクリレート（４００）または（６００）、ブタンジオールジメタクリレート、ヘキサンジオールジメタクリレート、デカンジオールジメタクリレート、ドデカンジオールジメタクリレート、１，３−ブチレングリコールジメタクリレート、ジプロピルグリコールメタクリレート、ビスフェノールＡ−ジメタクリレート、ビスフェノールＡ−ジメタクリレート誘導体、例えばエトキシ化２−ビスフェノールＡ−ジメタクリレート、トリメチロールプロパントリメタクリレート、トリエチレングリコールジメタクリレート、２，２−ビス−４−（３−メタクリルオキシ−２−ヒドロキシプロポキシ）フェニルプロパン（ビス−ＧＭＡ）、トリシクロデカンジメタノールジメタクリレート、少なくとも２つのメタクリレート基を有するウレタンメタクリレートまたは少なくとも１つの（メタ）アクリレートを含む混合物から選択されるものである。
【００５５】
３〜６個の（メタ）アクリレート基を有する好ましい（メタ）アクリレートは、（ｉ）エトキシ化（１５）トリメチロールプロパントリアクリレート、エトキシ化−５−ペンタエリトリトールトリアクリレート、プロポキシル化（５．５）グリセリルトリアクリレート、トリメチロールプロパントリメタクリレート、トリス（２−ヒドロキシエチル）イソシアヌレートトリアクリレートからの３つの（メタ）アクリレート基を有する（メタ）アクリレート、および／または（ｉｉ）ジトリメチロールプロパンテトラアクリレート、エトキシ化（４）ペンタエリトリトールテトラアクリレート、ペンタエリトリトールテトラアクリレート、ジトリメチロールプロパンテトラメタクリレート、エトキシ化（４）ペンタエリトリトールテトラメタクリレート、ペンタエリトリトールテトラメタクリレートからの４つの（メタ）アクリレート基を有する（メタ）アクリレート、および／または（ｉｉｉ）ジペンタエリトリトールペンタアクリレート、ｉ−ペンタエリトリトールペンタメタクリレート、ジペンタエリトリトールペンタアクリレート、ジ（テトラメチロールメタン）ペンタメタクリレートからの５つの（メタ）アクリレート基を有する（メタ）アクリレート、および／または（ｉｖ）６つの（メタ）アクリレート基を有する（メタ）アクリレート、ジペンタエリトリトールヘキサ（メタ）アクリレートから選択されるものである。同じく、（メタ）アクリレートのオリゴマー、特にウレタンジアクリレートオリゴマーが好適である。
【００５６】
本発明の対象は、金属含有化合物および有機金属化合物、特にアルカリ金属水酸化物、アルカリ土類金属水酸化物、水酸化アルミニウム、酸化亜鉛、有機化合物のアルカリ金属塩またはアルカリ土類金属塩から選択されている少なくとも１つの別の添加剤を有するアプリケーターを含むキットでもある。
【００５７】
同様に本発明の対象は、金属、金属含有化合物および有機金属化合物から選択される少なくとも１つの添加剤の、歯科材料の接着性に影響を与えるための使用であり、この場合、少なくとも１つの添加剤と、重合性の歯科用接着剤とを接触させることによって、添加剤が塗布手段に設けられている。この塗布手段を用いて、重合性の歯科用接着剤を歯面に塗布できることが好ましい。
【００５８】
さらに、本発明の対象は、金属、金属含有化合物および有機金属化合物から選択される少なくとも１つの添加剤の、重合、特に歯科材料、例えば分子中に酸基を有する少なくとも１つの重合性モノマーを含む歯科用接着剤の重合、好ましくは、特に酸基を有するモノマーを含む歯科材料のラジカル重合に影響を与えるための使用であり、この場合、少なくとも１つの添加剤と、重合性の歯科用接着剤とを接触させることによって、添加剤が塗布手段に設けられている。
【００５９】
酸基を有するラジカル重合性モノマーは、１つ以上の（メタ）アクリレートおよび／またはオレフィン系ウレタンをベースにする歯科用モノマーを含む。
【００６０】
以下では実施例に基づいて本発明を詳述するが、本発明はこれらの実施例に限定されるものではない。
【００６１】
例１：ナノ白金マイクロアプリケーター（ここではＭｉｃｒｏｂｒｕｓｈｅｓ（登録商標）を使用する）
Ｍｉｃｒｏｂｒｕｓｈの含浸：マイクロアプリケーター（Ｍｉｃｒｏｂｒｕｓｈ、市販品、未処理）のフロック加工された側を、含浸溶液（白金含有率０．００２％のナノ白金懸濁液）に２４時間懸下する。白金粒子を均一に分散させるために、懸濁液を含浸させている間、撹拌する。
【００６２】
続いて、含浸させたマイクロアプリケーターを加熱器で３７℃にて２４時間乾燥する。含浸は、分析用天秤を用いる計量によって定量化できない。しかし、マイクロアプリケーターの含浸は、明らかな灰色着色で認識可能である。
【００６３】
含浸させたマイクロアプリケーターの有効性の試験：
試験Ａ）エナメル質とコンポジットとの接着試験（Ｓｈｅａｒ  Ｂｏｎｄ  Ｓｔｒｅｎｇｔｈ、ＳＢＳ（せん断接着強度））
歯基材：エナメル質、人間の歯
接着剤：Ｈｅｒａｅｕｓ  Ｋｕｌｚｅｒ  ＧｍｂＨ  ｉＢＯＮＤ（登録商標）Ｓｅｌｆ  Ｅｔｃｈ
コンポジット：Ｈｅｒａｅｕｓ  Ｄｅｎｔａｌ  Ｖｅｎｕｓ（登録商標）Ｄｉａｍｏｎｄ  Ａ２
接着剤を塗布するためのＭｉｃｒｏｂｒｕｓｈ：
１．対照としての未処理製品
２．ナノ白金溶液を含浸した製品。
【００６４】
測定方法−エナメル質でのＳＢＳ試験：使用法にしたがって、削られたエナメル質において接着剤を処理した。次に、収容装置（Ｕｌｔｒａｄｅｎｔ装置、ＥＮ  ＩＳＯ２９０２２も参照）を用いてコンポジットを塗布し、重合させた結果、直径２．３８ｍｍの円柱状コンポジット（Ｋｏｍｐｏｓｉｔｚｙｌｉｎｄｅｒ）が生じる。２４時間、３７℃で水中保管後、試験用クランプ装置（ＥＮ  ＩＳＯ  ２９０２２参照）を用いて試験体を万能試験機Ｚｗｉｃｋ  Ｚ０１０に固定した。試験機の操作は、ＰＣを用いてＺｗｉｃｋ  Ｓｏｆｔｗａｒｅ  ｔｅｓｔＸｐｅｒｔを使用して行った。試験は、１．０ｍｍ±０．１の送り速度で、歯と円柱状コンポジットとの間の接合が破壊するまで行った。試験中に測定器（Ｍｅｓｓｄｏｓｅ）に伝達する力をＰＣによって測定し、ソフトウエアによってせん断強度（ＭＰａ）を記録した。
【００６５】
接着試験のデータ評価および結果の概要：ナノ白金処理したＭｉｃｒｏｂｒｕｓｈで処理したｉＢＯＮＤ（登録商標）Ｓｅｌｆ  Ｅｔｃｈの２つの測定列と、対照としての未処理のマイクロアプリケーターを用いたｉＢＯＮＤ（登録商標）Ｓｅｌｆ  Ｅｔｃｈとを比較した。接着試験では、対照製品の場合、２９．３ＭＰａの平均値が得られ、ナノ白金処理したマイクロアプリケーター（Ｍｉｃｒｏｂｒｕｓｈ）試験の場合、３５．９ＭＰａもしくは３６．０ＭＰａの平均値が得られた。
【００６６】
【表１】
0006602790.tif 000002
【００６７】
ナノ白金を含浸させたＭｉｃｒｏｂｒｕｓｈ（マイクロアプリケーター）を使用することによって、エナメル質における接着性は平均して２３％向上した。
【００６８】
試験Ｂ：露光後の重合反応率もしくは二重結合反応率
接着剤：Ｈｅｒａｅｕｓ  Ｄｅｎｔａｌ  ｉＢＯＮＤ（登録商標）Ｓｅｌｆ  Ｅｔｃｈ
コンポジット：Ｈｅｒａｅｕｓ  Ｄｅｎｔａｌ  Ｖｅｎｕｓ  Ａ２
照射器：Ｈｅｒａｅｕｓ  Ｔｒａｎｓｌｕｘ  Ｐｏｗｅｒｂｌｕｅ
接着剤を塗布するためのＭｉｃｒｏｂｒｕｓｈ：
１．対照としての未処理製品
２．ナノ白金溶液を含浸した製品。
【００６９】
二重結合の反応率の測定方法：
ＦＴＩＲ−ＡＴＲ  ダイヤモンド分光計（Ｓｐｅｃｔｒｕｍ  Ｏｎｅ、Ｕｎｉｖｅｒｓａｌ  ＡＴＲ  Ｓａｍｐｌｅ  Ａｃｃｅｓｓｏｒｙ、Ｐｅｒｋｉｎ  Ｅｉｍｅｒ）を用いて反応率（反応した二重結合の百分率）を測定した。
【００７０】
ＦＴＩＲスペクトルを、直後と、接着剤の重合およびコンポジットＶｅｎｕｓによる仮想窩洞の充填（ＡＴＲクリスタルを覆って充填、ｈ＝１．６ｍｍ）の１０分後とに測定した。反応率は、重合された炭素二重結合に対する未重合の脂肪族炭素二重結合の吸収帯（波長＝１６３８ｃｍ-1）の比から算出した。
【００７１】
スペクトルは、１６３８ｃｍ-1における脂肪族炭素二重結合ピークの全高にわたる点の平均化による二次微分係数によって微分解析した。対照製品である未処理のＭｉｃｒｏｂｒｕｓｈおよびナノ白金処理したＭｉｃｒｏｂｒｕｓｈを使用して、ＡＴＲクリスタルに次のとおりに接着剤を塗布した：ボンディング材２滴を混合シャーレに準備した。接着剤をＭｉｃｒｏｂｒｕｓｈで１０秒撹拌してから取り出し、２つに分けてＡＴＲクリスタル上に塗布した。溶媒を１５秒から２０秒蒸発させ、次いで２０秒間エアシリンジ（５ｂａｒ）で吹きとばした結果、硬質のフィルムが形成される。
【００７２】
重合していない接着剤フィルムを、光保護材としての黒色カバーで覆い、未重合のスペクトルを測定する。テンプレート（Ｓｃｈａｂｌｏｎｅ）（ｈ＝１．６ｍｍ）を上に置き、ＡＴＲクリスタルを覆っている接着剤フィルムを２０秒間重合させた。その後、接着剤フィルムの上にコンポジットＶｅｎｕｓ  Ａ２を重ねて、コンポジットをシート（活性放射線を通すシート）で覆って２０秒重合させた。重合後のスペクトルの測定を直ちに行い（露光直後）、かつ１０分後スペクトルの測定を相応して後に行った。
【００７３】
接着剤の反応率測定の結果の概要：ナノ白金処理したＭｉｃｒｏｂｒｕｓｈ（登録商標）を用いて処理したｉＢＯＮＤ（登録商標）Ｓｅｌｆ  Ｅｔｃｈの一連の測定と、対照製品である未処理のＭｉｃｒｏｂｒｕｓｈ（登録商標）を用いて処理したｉＢＯＮＤ（登録商標）Ｓｅｌｆ  Ｅｔｃｈとを比較する。反応率は、重合直後および重合の１０分後にそれぞれ５回の測定からの平均値として測定した。
【００７４】
【表２】
0006602790.tif 000003
【００７５】
ナノ白金を含浸させたマイクロアプリケーター（Ｍｉｃｒｏｂｒｕｓｈ（登録商標））を使用することによって、露光直後の二重結合反応率が明らかに向上される。
【表３】
0006602790.tif 000004
【００７６】
ナノ白金を含浸させたマイクロアプリケーターを使用することによって、二重結合反応率が顕著に向上される。
【００７７】
例２：塩基性マイクロアプリケーター（Ｍｉｃｒｏｂｒｕｓｈ（登録商標））
自己硬化性材料の結合は、オールインワン型接着剤の低いｐＨ値によって部分的ないし全体的に阻止される。したがってこの接着剤は、アルカリを含浸させたＭＢを使用して、２０秒の塗布時間の間に中性もしくは弱酸性に調整され、自己硬化性材料の結合が可能になるよう、時間に関してエナメル質／歯質の条件調整ができることが望ましい。
【００７８】
Ｃａ（ＯＨ）2溶液を含浸させたマイクロアプリケーター（Ｍｉｃｒｏｂｒｕｓｈ）を製造し、このＭｉｃｒｏｂｒｕｓｈを用いて接着剤のｉＢＯＮＤ  Ｓｅｌｆ  Ｅｔｃｈを適用する。
【００７９】
含浸させたマイクロアプリケーター（２０  Ｍｉｃｒｏｂｒｕｓｈ）の製造：０．１５％の水酸化カルシウム水溶液５０ｍｌ（水中の水酸化カルシウムｐａ＝低飽和溶液）を製造して、マイクロアプリケーター（Ｍｉｃｒｏｂｒｕｓｈ（登録商標）、ブラシ）のフロック加工部分を、１時間の間、撹拌しながら溶液に浸漬した。続いて２４時間にわたり、加熱器に懸下して３７℃で乾燥させた。マイクロアプリケーターのグリップをクリーニングした。
【００８０】
有効性の試験は、接着剤との接触時間に応じたｐＨ値の測定として行った。そのために、接着剤のｐＨ値は、含浸させたマイクロアプリケーターとの接触前、接触１秒後、１０秒後、および２０秒後に測定した。対照試験として、未処理のマイクロアプリケーター（Ｍｉｃｒｏｂｒｕｓｈ（登録商標））との接触時間１０秒後および２０秒後のｐＨ値を測定した。使用法にしたがって、ｉＢＯＮＤ  Ｓｅｌｆ  Ｅｔｃｈをマイクロアプリケーターを用いて２０秒、硬歯質に塗り込んだので、この時間枠が実際の適用時間を示す。
【００８１】
機器／材料：ＷＴＷ  Ｍｉｃｒｏｐｒｏｃｅｓｓｏｒ  ｐＨ  ＩＯＮ  Ｍｅｔｅｒ、Ｓｃｈｏｔｔ  Ｉｎｓｔｒｕｍｅｎｔｓ  Ｅｌｅｃｔｒｏｄｅ  ｂｌｕｅ  Ｌｉｎｅ  １６  ｐＨ  ＳＮ  Ａｌ  １５０１００１９（少量用）遠心管１．７ｍｌ、接着剤：ｉＢＯＮＤ  Ｓｅｌｆ  Ｅｔｃｈ、Ｃａ（ＯＨ）2を有するＭｉｃｒｏｂｒｕｓｈ（登録商標）：未処理のＭｉｃｒｏｂｒｕｓｈ（登録商標）。
【００８２】
測定方法：接着剤４０滴を準備。ｐＨ値の測定：順次、１０個のＭＢ（マイクロアプリケーター、Ｍｉｃｒｏｂｒｕｓｈ）を１秒浸漬して（ＭＢを保管）、接触時間１秒の場合のｐＨ値を測定する。同じＭＢをさらに９秒間、撹拌しながら接着剤に浸漬する（ＭＢを保管）。ｐＨ値を、接触時間１０秒の場合で測定する。同じＭＢをさらに１０秒間、撹拌しながら接着剤に浸漬する。ｐＨ値を、接触時間２０秒の場合で測定する。
【００８３】
【表４】
0006602790.tif 000005
【００８４】
水酸化カルシウムに含浸させたマイクロアプリケーターを使用することによって、ｐＨ値への遅延効果が得られる。接着剤使用の時間枠において、ｐＨ値を著しく高めることができる。